Patent ES-2798261-T3 (ES)
Title: Chapa traslúcida para una prótesis dental formada mediante un proceso de prensa sobre metal
Inventor: CHU CHRISTOPHER
IPC: A61C13/20
Filed: 2005-11-18
Granted: 2020-12-10
Abstract: Un proceso de prensa sobre metal para fabricar una prótesis dental chapada en porcelana que incluye una cofia metálica de soporte, que comprende las siguientes etapas: (i) colocar una cofia metálica en un molde; (ii) recubrir la cofia con una porcelana opacificante que puede estar en forma de polvo o pasta, mediante pulverización, una inmersión en suspensión o electrodepósito, (ii-a) en donde la porcelana opacificante en forma de polvo tiene la siguiente composición total de 100 % en peso: 53-56 % en peso de SiO2,10-14 % en peso de Al2O3, 3-5 % en peso de Na2O, 8-11 % de K2O, 0-2 % en peso de Li2O, 0-2 % en peso de CaO, 0-1 % en peso de BaO, 0-1,5 % en peso de CeO2, 0-3 % en peso de Tb4O7, y 12-17 % en peso de ZrO2, se obtiene al mezclar 40-60 % en peso de Frita 1 y 30-45 % en peso de Frita 2 con 12-17 % en peso de Zirconio (ZrO2), en donde la Frita 1 tiene la siguiente composición total de 100 % en peso: 64,7 % en peso de SiO2, 17,2 % en peso de Al2O3, 2,5 % en peso de Na2O, 13,2 % en peso de K2O, 2,4 % en peso de Li2O, y en donde la Frita 2 tiene la siguiente composición total de 100 % en peso: 64,5 % en peso de SiO2, 10,8 % en peso de Al2O3, 7,1 % en peso de Na2O, 8,7 % en peso de K2O, 3,4 % en peso de CaO, 1,8 % en peso de BaO, 1,9 % en peso de CeO2, y 1,8 % en peso de Tb4O7; o (ii-b) en donde la porcelana opacificante en forma de pasta tiene la siguiente composición total de 100 % en peso: 42-45 % en peso de SiO2, 8,5-11,5 % en peso de Al2O3, 2-4 % en peso de Na2O, 6-9 % en peso de K2O, 0,5-2 % en peso de Li2O, 0,5-2 % en peso de CaO, 0-1 % en peso de BaO, 1-2 % en peso de CeO2, 0-4 % en peso de SnO2, 0-1 % en peso de TiO2, 0-1 % en peso de Sb2O3, y 25-35 % en peso de ZrO2, que puede obtenerse al mezclar 40-50 % en peso de Frita 1 y 20-30 % en peso de Frita 3 con 25-35 % en peso de Zirconio (ZrO2), 0-4 % en peso de óxido de estaño (SnO2), 1-2 % en peso de óxido de cerio (CeO2), 0-1 % en peso de óxido de titanio (TiO2), y 0-1 % en peso de óxido de antimonio (Sb2O3), en donde la Frita 1 tiene una composición como se definió para la porcelana opacificante en forma de polvo y la Frita 3 tiene la siguiente composición total de 100 % en peso: 64,5 % en peso de SiO2, 10,8 % en peso de Al2O3, 8,1 % en peso de Na2O, 9,6 % en peso de K2O, 3,4 % en peso de CaO, 1,8 % en peso de BaO, 1,3 % en peso de CeO2, y 0,5 % en peso de Sb2O3; (iii) formar la forma de la prótesis terminada deseada mediante el encerado y eliminación de bebederos; (iv) recubrir la forma con un material de recubrimiento completamente de cerámica; (iv) quemar la cera para formar el molde de la prótesis; (v) prensar una cantidad de componente de porcelana translúcida integrada en el molde, que tiene la siguiente composición total de 100 % en peso: 63-66 % en peso de SiO2, 10-14 % en peso de Al2O3, 5-8 % en peso de Na2O, 9-12 % de K2O, 0-2 % en peso de Li2O, 1-4 % en peso de CaO, 0-3 % en peso de BaO, 0-3 % en peso de Tb4O7, 0-1 % en peso de Sb2O3, 0-1 % en peso de un agente fluorescente, y que se forma mediante la mezcla de las fritas de dentina y esmalte, 40 dichas fritas de esmalte tienen más transparencia que dichas fritas de dentina, en relaciones de 70:30 a 85:15 por ciento en peso, respectivamente, en donde una frita de dentina tiene la siguiente composición total de 100 % en peso: 64,5 % en peso de SiO2, 10,8 % en peso de Al2O3, 8,1 % en peso de Na2O, 9,6 % en peso de K2O, 3,4 % en peso de CaO, 1,8 % en peso de BaO, 1,8 % en peso de Tb4O7; en donde una frita de esmalte tiene la siguiente composición total de 100 % en peso: 64,7 % en peso de SiO2, 17,2 % en peso de Al2O3, 2,5 % en peso de Na2O, 13,2 % en peso de K2O, 2,4 % en peso de Li2O; y (vi) retirar el material de moldeado para el acabado.